본 발명은 게이트 전극에는 내열성이 우수한 금속 물질을, 그리고 게이트 배선에는 표면 저항도가 낮은 금속 물질을 포함하는 이중 금속층을 사용한 간접 열 결정화 박막 트랜지스터 기판 및 그 제조 방법에 관한 것이다. 본 발명에 의한 간접 열 결정화 박막 트랜지스터 기판 제조 방법은 게이트 물질을 내열성이 강한 제1 금속층과 표면 저항이 낮은 제2 금속층이 차례로 적층된 이중층 구조로 증착하고 패턴하여, 게이트 전극은 제1 금속층만 존재하도록 하고, 게이트 배선은 제2 금속층이 상부에 남아 있도록 형성한다. 따라서, 게이트 전극과 게이트 배선을 동일 층에 형성할 수 있어 마스크 공정 수가 절감되는 효과를 얻을 수 있다. 그리고, 게이트 전극은 내열성이 우수한 제1 금속층만을 포함하므로 열 결정화 공정에서 열 변형이 발생하지 않고, 게이트 배선은 표면 저항이 낮은 제2 금속층을 포함하므로 대면적 표시장치에서 신호 지연이 발생하지 않는 낮은 저항 조건을 만족한다.
주어진 문장을 읽고 간략하게 요약해주세요.

문장: 
[ 발명의 명칭 ]
간접 열 결정화 박막 트랜지스터 기판 및 그 제조 방법 Indirect Thermal Crystalization Thin Film Transistor Substrate And Method For Manufacturing The Same
[ 기술분야 ]
본 발명은 간접 열 결정화(Indirect Thermal Crystalization: ITC) 방식을 이용한 박막 트랜지스터 (Thin Film Transistor: TFT) 기판 및 그 제조 방법에 관한 것이다.  특히, 본 발명은 게이트 전극에는 내열성이 우수한 금속 물질을, 그리고 게이트 배선에는 표면 저항도가 낮은 금속 물질을 포함하는 이중 금속층을 사용한 간접 열 결정화 박막 트랜지스터 기판 및 그 제조 방법에 관한 것이다.
[ 배경기술 ]
액정표시장치 (Liquid Crystal Display Device: LCD) 혹은 유기발광 표시장치(Organic Light Emitting Diode Display: OLED)와 같은 평판 표시장치들은 능동 표시장치로서 활용하기 위해 다수의 박막 트랜지스터를 구비한 박막 트랜지스터 기판을 포함한다.  이와 같은 평판 표시 장치들에 사용하는 박막 트랜지스터의 채널을 구성하는 활성층은 통상 기판 상에 화학 증기 증착(Chemical Vapor Deposition: CVD) 방법을 사용하여 형성한다.  이러한 방법으로 형성된 활성층은 비정질 실리콘으로서 ~ 1㎠/Vs 이하의 낮은 전자 이동도 (Electron Mobility)를 갖는다.  평판 표시장치들, 특히 유기발과 표시장치들이 점점 대형화가 요구되고, 개구율 및 휘도 향상이 요구됨에 따라서, 전자 이동도가 5㎠/Vs 이상인 (경우에 따라서는 10㎠/Vs 이상) 다결정 박막 트랜지스터의 필요성이 커지고 있다.  이를 위해, 비정질 실리콘을 열처리하여 다결정 실리콘층으로 결정화하는 기술이 사용되고 있다.간접 열 결정화 기술은 기존의 UV 엑시머 레이저에 비해 안정적인 적외선 다이오드 레이저를 이용하여 열전이층(Heat Transition Layer: HTL)에 레이저 광을 조사하여 열로 변환하고, 이 때 발생하는 순간적인 고온의 열을 이용하여 비정질 실리콘을 결정화 실리콘으로 형성하는 기술이다.  다이오드 레이저를 이용하여 열전이층을 통해 간접적으로 실리콘 층을 결정화함으로써 균일한 소자 특성을 얻을 수 있다는 장점이 있다.  도 1 및 2a 내지 2i를 참조하여, 간접 열 결정화 기술을 이용한 박막 트랜지스터 기판 및 그 제조 방법을 설명하면 다음과 같다.  도 1은 종래 기술에 의한 액정표시장치에 포함된 간접 열 결정화 기술을 이용한 다결정 박막 트랜지스터 기판 구조를 나타내는 평면도이다.  도 2a 내지 2i는 도 1의 다결정 박막 트랜지스터 기판을 제조하는 공정을 나타내는 단면도들이다. 도 1을 참조하면, 액정표시장치의 박막 트랜지스터 기판은 유리 기판(SUB) 위에 게이트 절연막(GI)을 사이에 두고 교차하는 게이트 배선(GL) 및 데이터 배선(DL), 그리고 그 교차부마다 형성된 박막 트랜지스터(TFT)를 구비한다.  게이트 배선(GL) 및 데이터 배선(DL)의 교차 구조로 화소 영역을 정의한다.  이 화소 영역에는 화소전극(PXL)이 형성된다.  게이트 배선(GL)과 데이터 배선(DL)의 일측 단부에는 각각 게이트 패드(GP)와 데이터 패드(DP)가 형성된다.  게이트 패드(GP)와 데이터 패드(DP)는 각각 게이트 패드 콘택홀(GPH)과 데이터 패드 콘택홀(DPH)을 통해 게이트 패드 단자(GPT)와 데이터 패드 단자(GPT)에 연결된다.도 2a 내지 2i를 참조하여, 종래 기술에 의한 다결정 박막 트랜지스터 기판을 제조하는 공정을 살펴보면 다음과 같다.기판(SUB) 위에 게이트 금속 물질을 증착하고, 제1 마스크로 패턴하여 게이트 전극(G)를 형성한다.  이 때, 게이트 전극(G)만을 형성하거나, 혹은 필요한 경우 보조용량전극(도시하지 않음)만을 더 포함하여 형성할 수 있다.  그러나, 게이트 전극(G)을 연결하는 게이트 배선(GL) 혹은 게이트 패드(GP)는 형성하지 않는다.  이것은, 추후에 수행하는 결정화 공정에서 발생하는 고온의 열로 인해 저항이 낮지만 용융점이 낮은 게이트 배선이 손상되는 것을 방지하기 위한 것이다.  즉, 게이트 전극(G)은 비저항은 높지만, 내열성이 좋은 금속 물질인 몰리브덴-티타늄(Mo-Ti) 합금을 사용하여 형성한다. (도 2a)게이트 전극(G)이 형성된 기판(SUB) 전면에 SiNx 혹은 SiOx와 같은 절연물질을 전면 증착하여 게이트 절연막(GI)을 형성한다.  연속 공정으로 비정질 실리콘과 같은 반도체 물질을 증착하여 반도체 층(A)을 형성한다.  그 위에, 연속 공정으로 SiNx 혹은 SiOx와 같은 절연물질을 전면 증착하여 에치 스토퍼층(ESL)을 형성한다.  그리고, 다시 연속 공정으로 열 전이성이 좋은 금속 물질을 증착하여 열 전이층을 형성한다.  그리고, 제2 마스크로 열 전이층을 패턴하여, 열 전이 패턴(HTL)을 형성한다.  열 전이 패턴(HTL)은 그 하부에 있는 비정질 반도체 물질을 결정화하기 위해 열을 전달하기 위한 것이므로, 반도체 층(A)의 일부, 특히 채널층이 형성될 게이트 전극(G)과 중첩되는 부분에 상응하는 형태를 갖도록 패턴하는 것이 바람직하다.  열 전이 패턴(HTL) 위에 적외선 다이오드 레이저(IR)를 스캐닝 방식으로 조사하여 열 에너지를 반도체 층(A)의 일부, 특히 채널층이 형성될 게이트 전극(G)과 중첩되는 부분에 가한다.  그러면, 반도체 층(A)의 비정질 반도체 물질이 결정화되어, 다결정 반도체 물질로 변환된다. (도 2b)간접적으로 열을 전달하는 목적이 채널층을 형성하는 반도체 층(A)의 비정질 반도체 물질을 결정화하는 것이 목적이므로, 필요한 부분에만 열이 가해 질 수 있도록 열 전이막을 패턴하는 것이 바람직하다.  경우에 따라서는, 열 전이막을 패턴하지 않고, 열 전이막 전체에 적외선 다이오드 레이저를 조사할 수도 있다.  이 경우에는 마스크 공정수가 1회 감소하는 장점이 있을 수 있다.  그러나, 열 전이막을 패턴하지 않는 경우, 결정화 공정 중에 기판(SUB) 전체 면적에 열이 흡수되기 때문에 기판이 휘는 문제가 발생할 수 있다.  특히 이런 문제는 평판 표시장치와 같은 대면적 기판의 경우 더욱 심각해지므로, 액정표시장치와 같은 대면적 박막 트랜지스터 기판의 경우에는 열 전이막을 패턴하여야 한다.반도체 층(A)을 결정화한 후에, 습식 식각 공정으로 열 전이 패턴(HTL)을 제거한다.  그리고, 제3 마스크 공정으로 노출된 에치 스토퍼 층(ESL)을 패턴하여, 에치 스토퍼(ES)를 형성한다. 에치 스토퍼(ES)는 게이트 전극(G) 위에 중첩된 반도체 층(A)의 일부분과 중첩되도록 형성하는 것이 바람직하다.  에치 스토퍼(ES)는 이 후에 형성할 소스-드레인 전극 (S-D)과 오믹층(n)을 패턴할 때, 소스-드레인 전극(S-D) 사이의 오믹층(n)을 제거하는 과정에서 반도체 층(A)이 식각되는 것을 방지하기 위한 것이다.  비정질 반도체 층을 사용하는 박막 트랜지스터 기판의 경우에는, 비정질 반도체 층이 수천 Å 단위로 형성되기 때문에, 에치 스토퍼를 사용하지 않고, 오믹 접촉층을 제거하면서 반도체 층이 어느 정도 (수백 Å 정도) 식각을 하더라도 반도체 층이 충분한 두께를 가질 수 있었다.  그러나, 다결정 반도체 층을 사용하는 경우 반도체 층(A)의 두께는 수백 Å 단위로 형성되기 때문에, 에치 스토퍼를 사용하지 않으면, 오믹 접촉층(n')을 형성하는 과정에서 반도체 층(A')이 모두 식각되어 없어지는 결과가 발생할 수 있다.  따라서, 다결정 반도체 층을 사용하는 경우에는 에치 스토퍼를 포함하는 것이 바람직하다. (도 2c)에치 스토퍼(ES)가 형성된 기판(SUB) 위에 n+ 불순물이 고농도로 도핑된 n+ 실리콘과 같은 불순물 반도체 물질을 전면 증착하여 오믹층(n)을 도포한다.  오믹층(n)은 에치 스토퍼(ES) 위에서 일정 거리를 이격하여 서로 마주보며 형성될 소스-드레인 전극(S-D) 각각이 반도체 층(A)과 오믹 접촉을 이루도록 하기 위한 계면층이다. (도 2d)오믹층(n)이 도포된 기판(SUB) 전면에 금속 물질을 도포하고, 제4 마스크 공정으로 패턴하여 데이터 라인(DL), 데이터 라인(DL)의 일측 단부에 형성된 데이터 패드(DP), 데이터 라인(DL)에서 분기되어 게이트 전극(G)의 일측면과 중첩하는 소스 전극(S), 그리고, 소스 전극(S)과 일정 거리 이격하여 대향하는 드레인 전극(D)을 형성한다.  소스-드레인 전극(S-D)의 모양을 마스크로 하여, 오믹층(n)과 반도체 층(A)을 계속 패턴하여, 오믹 접촉층(n')과 반도체 채널층(A')을 완성한다.  이로써, 소스 전극(S), 드레인 전극(D), 결정화 반도체 채널층(A'), 그리고 게이트 전극(G)과 함께 스위칭 소자인 박막 트랜지스터(TFT) 를 구성한다.  이 때, 데이터 패드(DP) 및 데이터 라인(DL)의 하부에도 오믹층(n)과 반도체 층(A)이 그대로 남아 있는 적층 구조를 갖는다. (도 2e)소스-드레인 전극(S-D)이 형성된 기판(SUB) 전면에 SiNx 혹은 SiOx와 같은 절연물질을 전면 증착하여 제1 보호막(PAS1)을 형성한다.  제5 마스크 공정으로 제1 보호막(PAS1)을 패턴하여, 게이트 전극(G)의 일부, 특히 반도체 채널층(A')을 사이에 두고 소스-드레인 전극(S-D)이 형성된 일측부을 제외한 타측부를 노출하는 게이트 콘택홀(GH)를 형성한다.  여기서, 게이트 전극(G)을 형성하는 과정에서 보조 용량 전극(도시하지 않음)을 형성한 경우라면, 보조 용량 전극의 일부를 노출하는 보조 용량 콘택홀(도시하지 않음)을 더 형성할 수도 있다. (도 2f)게이트 콘택홀(GH)이 형성된 기판(SUB) 전면에 구리 합금과 같이 비저항이 낮은 금속 물질을 전면 증착하고, 제6 마스크 공정으로 패턴하여 게이트 전극(G)과 전기적으로 연결되며 데이터 배선(DL)과는 교차하는 게이트 배선(GL)을 형성한다.  그리고, 게이트 배선(GL)의 일측 단부에는 게이트 패드(GP)를 형성한다.  여기서, 도면으로 나타내지는 않았으나, 게이트 전극(G)을 형성하는 과정에서 보조 용량 전극을 형성한 경우라면, 게이트 배선(GL)은 보조 용량 콘택홀을 통해 보조 용량 전극과도 전기적으로 접촉할 수 있다. (도 2g)게이트 배선(GL) 및 게이트 패드(GP)가 형성된 기판(SUB) 전면에 SiNx 혹은 SiOx와 같은 절연물질을 전면 증착하여 제2 보호막(PAS2)을 형성한다.  제7 마스크 공정으로 제2 보호막(PAS2)를 패턴하여, 드레인 전극(D)의 일부를 노출하는 드레인 콘택홀(DH), 게이트 패드(GP)의 일부를 노출하는 게이트 패드 콘택홀 (GPH), 그리고 데이터 패드(DP)의 일부를 노출하는 데이터 패드 콘택홀 (DPH)을 형성한다. (도 2h)제2 보호막(PAS2) 위에 ITO 혹은 IZO와 같은 투명 도전성 물질을 증착한다.  그리고, 투명 도전성 물질을 제8 마스크로 패턴하여 드레인 전극(D)과 접촉하는 화소 전극(PXL), 게이트 패드(GP)와 접촉하는 게이트 패드 단자(GPT), 그리고 데이터 패드(DP)와 접촉하는 데이터 패드 단자(DPT)를 형성한다.  (도 2i)이와 같은 간접 열 결정화 기술에 의한 박막 트랜지스터 기판은 비정질 반도체를 증착한 후에 적외선 다이오드 레이저로 열 결정화 시켜 다결정 반도체 층을 포함하는 박막 트랜지스터 기판을 얻을 수 있다.  즉, 대면적 표시 장치 제조 방법에서 안정적으로 기술적 성과를 얻은 비정질 실리콘 제조 공정에서 간단한 가열 공정을 통해 비정질 반도체 박막 트랜지스터 기판보다 전자 이동도 및 ON-Current가 우수한 다결정 혹은 결정화 반도체 박막 트랜지스터 기판을 얻을 수 있다.그러나, 앞에서 설명하였듯이, 간접 열 결정화 기술은 적외선 파장의 레이저를 이용하여 결정화를 실시하므로, 적외선(IR) 파장을 흡수할 수 있는 금속층이 필요하다.  이 열 전이 금속층(HTL)에 흡수된 적외선 에너지는 열로 전환하여 비정질 반도체 층에 전달된다.. 이 때 상당한 열 에너지가 비정질 반도체 층 하부에 있는 물질층에도 전달된다.  특히, 반도체 층 바로 아래에 있는 게이트 물질은 결정화 과정의 고온에 직접 노출된다.  따라서, 게이트 물질은 고열에 잘 견디는 금속을 사용하여야 한다.  예를 들어, 몰리브덴(Mo), 티타늄(Ti), 또는 텅스텐(W) 등을 생각할 수 있다.  그러나, 이들 금속물질은 게이트 전극에는 사용할 수 있으나 표면 저항이 커서 대면적 표시장치를 가로지르는 게이트 배선에는 신호 지연문제가 발생하여 부적합하다.  반면에, 알루미늄(Al), 알루미늄-네오듐(AlNd), 또는 구리(Cu)와 같은 금속 물질은 낮은 표면 저항으로 게이트 배선으로는 적합하지만 결정화 공정에서 발생하는 열에 녹거나 석출되는 등 내열 특성이 좋지 않다.이러한 문제로 인해, 앞에서 설명한 종래 기술에서는 열 결정화 과정에서 발생하는 고온의 열로 인해 게이트 금속물질이 변성될 수 있는 문제를 방지하기 위해, 고융점을 갖는 몰리브덴-티타늄 합금으로 게이트 전극을 먼저 형성한다.  그리고, 열 결정화 공정을 수행한 후에 저 저항성을 갖는 (그러나 융점이 낮아서 열 결정화 과정에서 손상될 수 있는) 구리를 포함하는 게이트 배선을 형성하여 게이트 전극과 연결 시킨다.  즉, 고융점 특성을 갖는 금속은 비저항이 크기 때문에 대면적 패널에서 배선으로 사용하기에 적합하지 않고, 저저항성을 갖는 금속들은 고온에서 변성되기 쉬우므로 결정화 공정에 노출되지 않는 것이 바람직하다.  이와 같은 이유로 해서, 게이트 물질인 게이트 전극과 게이트 배선이 서로 다른 공정에서, 서로 다른 층에 형성되어야 하므로 마스크 공정이 최소 7 내지 8공정이 필요하다.
[ 발명의 개요 ]

[ 해결하려는 과제 ]
본 발명의 목적은 게이트 전극에는 고온에 대한 내열성이 우수한 금속 물질을, 그리고 게이트 배선에는 표면 저항이 낮은 금속 물질을 포함하는 이중층 구조의 게이트 물질을 이용한 대면적 평판 표시장치용 간접 열 결정화 박막 트랜지스터 기판 및 그 제조 방법을 제공하는 데 있다.
[ 과제의 해결 수단 ]
상기 목적을 달성하기 위하여, 본 발명에 따른 간접 열 결정화 박막 트랜지스터 기판 제조 방법은, 기판 위에 제1 금속층과 제2 금속층을 적층하고 패턴하여, 게이트 배선, 상기 게이트 배선의 일측 단부에 연결된 게이트 패드, 및 상기 게이트 배선에서 분기하는 게이트 전극을 포함하는 게이트 요소들을 패턴하는 단계와; 상기 게이트 요소들이 형성된 기판 위에 절연막, 비정질 반도체 층, 에치 스토퍼 층, 및 열 전이 금속층을 연속으로 증착하고, 상기 열 전이 금속층을 패턴하여 열 전이 패턴을 형성하는 단계와; 상기 열 전이 패턴의 표면에 적외선 레이저를 조사하여, 상기 비정질 반도체 층을 다결정 반도체 층으로 형성하는 단계와; 상기 열 전이 패턴을 모두 제거하고, 상기 에치 스토퍼 층을 패턴하여 에치 스토퍼를 형성하는 단계와; 상기 에치 스토퍼 위에 비정질 불순물 반도체 층과 소스-드레인 금속을 연속으로 증착하고, 상기 소스-드레인 금속을 패턴하여 소스-드레인 요소를 형성하고, 상기 소스-드레인 요소를 마스크로 하여 상기 다결정 반도체 층과 상기 비정질 불순물 반도체 층을 패턴하여, 각각 다결정 반도체 채널층과 오믹 접촉층을 완성하여 박막 트랜지스터를 형성하는 단계를 포함한다.상기 게이트 요소들을 패턴하는 단계는, 하프톤 마스크로 적층된 상기 제1 금속층 및 상기 제2 금속층을 패턴하여, 상기 게이트 전극은 상기 제1 금속층만을 포함하고, 상기 게이트 배선은 상기 제1 금속층과 상기 제2 금속층이 적층된 구조를 갖도록 패턴하는 것을 특징으로 한다.상기 제1 금속층은 몰리브덴(Mo), 티타늄(Ti), 몰리브덴-티타늄 합금(Mo-Ti), 및 텅스텐(W) 중 적어도 어느 하나를 포함하고; 상기 제2 금속층은 알루미늄(Al), 알루미늄-네오듐(AlNd) 합금, 구리(Cu), 및 구리 합금(Cu Alloy) 중 적어도 어느 하나를 포함하는 것을 특징으로 한다.상기 열 전이 패턴은 이웃하는 열 전이 패턴과 적어도 10㎛ 이상 이격하도록 형성하는 것을 특징으로 한다.상기 소스-드레인 요소는 상기 게이트 배선과 직교하는 데이터 배선, 상기 데이터 배선의 일측 단부에 연결된 데이터 패드, 상기 데이터 배선에서 분기하여 상기 게이트 전극의 일측부와 중첩하는 소스전극, 그리고 상기 소스 전극과 일정 거리 이격하여 상기 게이트 전극의 타측부와 중첩하는 드레인 전극을 포함하는 것을 특징으로 한다.상기 소스-드레인 요소 위에 보호막을 전면 증착하고 패턴하여, 상기 드레인의 일부를 노출하는 드레인 콘택홀과 상기 데이터 패드를 노출하는 데이터 패드 콘택홀을 형성하고, 상기 게이트 절연막을 더 패턴하여 상기 게이트 패드를 노출하는 게이트 패드 콘택홀을 형성하는 단계와; 그리고, 상기 보호막 위에 투명 도전 물질을 전면 증착하고 패턴하여, 상기 드레인 콘택홀을 통해 상기 드레인 전극과 접촉하는 화소 전극, 상기 게이트 패드 콘택홀을 통해 상기 게이트 패드와 접촉하는 게이트 패드 전극, 그리고 상기 데이터 패드 콘택홀을 통해 상기 데이터 패드와 접촉하는 데이터 패드 전극을 형성하는 단계를 더 포함하는 것을 특징으로 한다.또한, 본 발명에 의한 간접 열 결정화 박막 트랜지스터 기판은, 기판; 상기 기판 위에 차례로 적층된 제1 금속층 및 제2 금속층을 포함하는 게이트 배선 및 상기 게이트 배선의 일측 단부에 연결된 게이트 패드, 그리고 상기 제1 금속층만을 포함하고 상기 게이트 배선에서 분기하는 게이트 전극을 포함하는 게이트 요소; 상기 게이트 요소 위에 형성된 게이트 절연막; 상기 게이트 절연막을 사이에 두고 상기 게이트 전극과 중첩하는 다결정 반도체 채널층; 상기 다결정 반도체 채널층의 일측면에 접촉하며 상기 게이트 전극과 중첩하는 소스 전극; 그리고 상기 소스 전극과 일정 간격 이격하여 대향하고 상기 게이트 전극과 중첩하며 상기 다결정 반도체 채널층의 타측면에 접촉하는 드레인 전극을 포함한다.
[ 발명의 효과 ]
본 발명에 의한 간접 열 결정화 박막 트랜지스터 기판 제조 방법은 게이트 물질을 내열성이 강한 제1 금속층과 표면 저항이 낮은 제2 금속층이 차례로 적층된 이중층 구조로 형성한다.  그리고 이중층 구조의 게이트 물질을 패턴하여, 게이트 전극은 제1 금속층만 존재하도록 하고, 게이트 배선은 제2 금속층이 상부에 남아 있도록 형성한다.  따라서, 게이트 전극과 게이트 배선을 동일 층에 형성할 수 있어 마스크 공정 수가 절감되는 효과를 얻을 수 있다.  또한, 게이트 전극은 내열성이 우수한 제1 금속층만을 포함하므로 열 결정화 공정에서 열 변형이 발생하지 않는다.  그리고, 게이트 배선은 표면 저항이 낮은 제2 금속층을 포함하므로 대면적 표시장치에서 신호 지연이 발생하지 않는 낮은 저항 조건을 만족한다.
[ 도면의 간단한 설명 ]
도 1은 종래 기술에 의한 액정표시장치에 포함된 간접 열 결정화 기술을 이용한 다결정 박막 트랜지스터 기판 구조를 나타내는 평면도.도 2a 내지 2i는 도 1의 다결정 박막 트랜지스터 기판을 제조하는 공정을 나타내는 단면도들.도 3은 본 발명에 의한 평판 표시장치에 포함된 간접 열 결정화 기술을 이용한 다결정 박막 트랜지스터 기판의 구조를 나타내는 평면도.도 4a 내지 4g는 도 3의 다결정 박막 트랜지스터 기판을 제조하는 공정도면들.
[ 발명을 실시하기 위한 구체적인 내용 ]
상기 본 발명의 목적 및 특징들은 첨부한 도면들을 참조한 실시예의 설명을 통하여 명백하게 드러나게 될 것이다.  이하 첨부된 도 3 및 도 4a 내지 4g를 참조하여 본 발명에 따른 바람직한 실시 예를 상세히 설명한다.  도 3은 본 발명에 의한 평판 표시장치에 포함된 간접 열 결정화 기술을 이용한 다결정 박막 트랜지스터 기판의 구조를 나타내는 평면도이다.도 3을 참조하면, 본 발명에 의한 평판표시장치(액정 표시장치 혹은 유기전계발광 표시장치)용 박막 트랜지스터 기판은 유리 기판(SUB) 위에 게이트 절연막(GI)을 사이에 두고 교차하는 게이트 배선(GL) 및 데이터 배선(DL), 그리고 그 교차부마다 형성된 박막 트랜지스터(TFT)를 구비한다.  게이트 배선(GL) 및 데이터 배선(DL)의 교차 구조로 화소 영역을 정의한다.  이 화소 영역에는 화소전극(PXL)이 형성된다.  박막 트랜지스터(TFT)는 게이터 배선(GL)에서 분기한 게이트 전극(G), 게이트 전극(G)의 일측면과 중첩되고 데이터 배선(DL)에서 분기한 소스 전극(S), 그리고 게이트 전극(G)의 타측면과 중첩되고 소스 전극(S)과 일정 거리 이격하여 대향하는 드레인 전극(D)을 포함한다.게이트 배선(GL)과 데이터 배선(DL)의 일측 단부에는 각각 게이트 패드(GP)와 데이터 패드(DP)가 형성된다.  게이트 패드(GP)와 데이터 패드(DP)는 각각 게이트 패드 콘택홀(GPH)과 데이터 패드 콘택홀(DPH)을 통해 게이트 패드 단자(GPT)와 데이터 패드 단자(GPT)에 연결된다.도 4a 내지 4h를 참조하여, 본 발명에 의한 다결정 박막 트랜지스터 기판을 제조하는 공정을 살펴보면 다음과 같다.  도 4a 내지 4g는 도 3의 절취선 II-II'로 자른 단면으로 표시한 제조 공정도면들이다.기판(SUB) 위에 게이트 금속 물질을 증착한다.  특히, 몰리브덴(Mo), 티타늄(Ti), 또는 몰리브덴-티타늄(Mo-Ti) 합금을 포함하는 제1 금속층(G1)을 약 300Å 두께로 먼저 증착한다.  그리고, 연속 공정으로, 알루미늄(Al), 알루미늄-네오듐(AlNd), 구리(Cu), 또는 구리 합금(Cu Alloy)을 포함하는 제2 금속층(G2)를 약 2000Å 두께로 적층 시킨다.  그리고, 제1 마스크로 패턴하여 게이트 배선(GL), 게이트 배선의 일측 단부에 연결된 게이트 패드(GP) 및 게이트 배선에서 화소 영역으로 분기된 게이트 전극(G)을 포함하는 게이트 요소들을 형성한다.  이 때, 게이트 배선(GL)과 게이트 패드(GP)는 상부 층인 제2 금속층(G2)를 포함하지만, 게이트 전극(G)은 하부 층인 제1 금속층(G1)만을 남도록 상부의 제2 금속층(G2)을 선택적으로 제거하기 위해서 하프톤 마스크를 사용한다. (도 4a)게이트 요소들이 형성된 기판(SUB) 위에 SiNx 혹은 SiOx와 같은 절연물질을 1000Å 두께로 전면 증착하여 게이트 절연막(GI)을 형성한다.  연속 공정으로 비정질 실리콘과 같은 반도체 물질을 300Å 두께로 전면 증착하여 반도체 층(A)을 도포한다.  또한, 연속 공정으로 SiNx 혹은 SiOx와 같은 절연물질을 2000Å 두께로 전면 증착하여 에치 스토퍼 층(ESL)을 도포한다.  그리고, 연속 공정으로 에치 스토퍼 층(ESL) 위에 열 전이성이 좋은 몰리브덴과 같은 금속물질을 1000Å 두께로 전면 증착하여 열 전이층을 형성한다.  제2 마스크 공정으로 열 전이층을 패턴하여, 열 전이패턴(HTL)을 형성한다.  열 전이 패턴(HTL)은 그 하부에 있는 비정질 반도체 물질을 결정화하기 위해 열을 전달하기 위한 것이므로, 반도체 층(A)의 일부, 특히 채널층이 형성될 게이트 전극(G)과 중첩되는 부분에 상응하는 형태를 갖는 것이 바람직하다.  또한, 박막 트랜지스터를 여러 개 형성하는 경우 열 전이 패턴(HTL)도 박막 트랜지스터의 배열에 따라 여러 개가 이웃하여 존재하게 된다.  이 때, 이웃하는 열 전이 패턴(HTL) 사이에 게이트 배선(GL)이 존재할 경우 게이트 배선(GL)에 고온이 가해질 수 있다.  이를 방지하기 위해, 이웃하는 열 전이 패턴(HTL)은 적어도 10㎛ 이상 떨어지도록 설계하는 것이 바람직하다.  열 전이 패턴(HTL) 위에 적외선 다이오드 레이저(IR)를 스캐닝 방식으로 조사하여 열 에너지를 반도체 층(A)의 일부, 특히 채널층이 형성될 게이트 전극(G)과 중첩되는 부분에 가한다.  그러면, 반도체 층(A)의 비정질 반도체 물질이 결정화되어, 다결정 반도체 물질로 변환된다. (도 4b)간접적으로 열을 전달하는 목적이 채널층을 형성하는 반도체 층(A)의 비정질 반도체 물질을 결정화하는 것이 목적이므로, 필요한 부분에만 열이 가해 질 수 있도록 열 전이막을 패턴하는 것이 바람직하다.  경우에 따라서는, 열 전이막을 패턴하지 않고, 열 전이막 전체에 적외선 다이오드 레이저를 조사할 수도 있다.  이 경우에는 마스크 공정 수가 1회 감소하는 장점이 있을 수 있다.  그러나, 열 전이막을 패턴하지 않는 경우, 결정화 공정 중에 기판(SUB) 전체 면적에 열이 흡수되기 때문에 기판이 휘는 문제가 발생할 수 있다.  특히 이런 문제는 평판 표시장치와 같은 대면적 기판의 경우 더욱 심각해지므로, 액정표시장치와 같은 대면적 박막 트랜지스터 기판의 경우에는 열 전이막을 패턴하여야 한다.반도체 층(A)을 결정화한 후에, 습식 식각 공정으로 열 전이 패턴(HTL)을 제거한다.  그리고, 제3 마스크 공정으로 노출된 에치 스토퍼 층(ESL)을 패턴하여, 에치 스토퍼(ES)를 형성한다. 에치 스토퍼(ES)는 게이트 전극(G) 위에 중첩된 반도체 층(A)의 일부분과 중첩되도록 형성하는 것이 바람직하다.  에치 스토퍼(ES)는 이 후에 형성할 소스-드레인 전극(S-D)과 오믹층(n)을 패턴할 때, 소스-드레인 전극(S-D) 사이의 오믹층(n)을 제거하는 과정에서 반도체 층(A)이 식각되는 것을 방지하기 위한 것이다.  비정질 반도체 층을 사용하는 박막 트랜지스터 기판의 경우에는, 비정질 반도체 층이 수천 Å 단위로 형성되기 때문에, 에치 스토퍼를 사용하지 않고, 오믹 접촉층을 제거하면서 반도체 층이 어느 정도 (수백 Å 정도) 식각을 하더라도 반도체 층이 충분한 두께를 가질 수 있었다.  그러나, 다결정 반도체 층을 사용하는 경우 반도체 층(A)의 두께는 수백 Å 단위로 형성되기 때문에, 에치 스토퍼를 사용하지 않으면, 오믹 접촉층(n')을 형성하는 과정에서 반도체 채널층(A')이 모두 식각되어 없어지는 결과가 발생할 수 있다.  따라서, 다결정 반도체 층을 사용하는 경우에는 에치 스토퍼를 포함하는 것이 바람직하다. (도 4c)에치 스토퍼(ES)가 형성된 기판(SUB) 위에 n+ 불순물이 고농도로 도핑된 n+ 실리콘과 같은 불순물 반도체 물질을 전면 증착하여 오믹층(n)을 도포한다.  오믹층(n)은 에치 스토퍼(ES) 위에서 일정 거리를 이격하여 서로 마주보며 형성될 소스-드레인 전극(S-D) 각각이 반도체 층(A)과 오믹 접촉을 이루도록 하기 위한 계면층이다. (도 4d)오믹층(n)이 도포된 기판(SUB) 전면에 금속 물질을 도포하고, 제4 마스크 공정으로 패턴하여 데이터 라인(DL), 데이터 라인(DL)의 일측 단부에 형성된 데이터 패드(DP), 데이터 라인(DL)에서 분기되어 게이트 전극(G)의 일측면과 중첩하는 소스 전극(S), 그리고, 소스 전극(S)과 일정 거리 이격하여 대향하는 드레인 전극(D)을 형성한다.  소스-드레인 전극(S-D)의 모양을 마스크로 하여, 오믹층(n)과 반도체 층(A)을 계속 패턴하여, 오믹 접촉층(n')과 반도체 채널층(A')을 완성한다.  이로써, 소스 전극(S), 드레인 전극(D), 결정화 반도체 채널층(A'), 그리고 게이트 전극(G)과 함께 스위칭 소자인 박막 트랜지스터(TFT) 를 구성한다.  이 때, 데이터 패드(DP) 및 데이터 라인(DL)의 하부에도 오믹층(n)과 반도체 층(A)이 그대로 남아 있는 적층 구조를 갖는다.  열 결정화 과정에서 주로 열 전이 패턴(HTL)이 형성된 부분인 채널층(A')에 에너지가 집중되기 때문에, 열 전이 패턴(HTL)이 형성되지 않았던 데이터 패드(DP) 및 데이터 라인(DL)의 하부에 있는 오믹층(n)과 반도체 층(A)은 다결정 반도체로 변화되지않고 비정질 반도체 상태로 남아 있을 수 있다. (도 4e)소스-드레인 요소들(소스 전극(S), 드레인 전극(D), 데이터 라인(DL), 데이터 패드(DP))이 형성된 기판(SUB) 전면에 SiNx 혹은 SiOx와 같은 절연물질을 전면 증착하여 보호막(PAS)을 형성한다.  제5 마스크 공정으로 보호막(PAS)을 패턴하여, 드레인 전극(D)의 일부를 노출하는 드레인 콘택홀(DH)과 데이터 패드(DP)의 일부를 노출하는 데이터 패드 콘택홀(DPH)을 형성한다.  이와 동시에, 보호막(PAS)와 게이트 절연막(GI)를 계속 패턴하여, 게이트 패드(GP)의 일부를 노출하는 게이트 패드 콘택홀(GPH)을 형성한다. (도 4f)보호막(PAS) 위에 ITO 혹은 IZO와 같은 투명 도전성 물질을 증착한다.  그리고, 투명 도전성 물질을 제6 마스크 공정으로 패턴하여 드레인 전극(D)과 접촉하는 화소 전극(PXL), 게이트 패드(GP)와 접촉하는 게이트 패드 단자(GPT), 그리고 데이터 패드(DP)와 접촉하는 데이터 패드 단자(DPT)를 형성한다. (도 4g)본 발명에 의한 간접 열 결정화 박막 트랜지스터 기판은 게이트 물질을 내열성이 강한 제1 금속층과 표면 저항이 낮은 제2 금속층이 차례로 적층된 이중층 구조로 형성한다.  그리고 이중층 구조의 게이트 물질을 패턴하여, 게이트 전극은 내열성이 우수한 제1 금속층만 존재하도록 하고, 게이트 배선은 표면 저항이 낮은 제2 금속층이 상부에 그대로 남아 있도록 형성한다.  또한, 열 결정화 과정에서 열 에너지가 게이트 배선으로 가급적 적게 전달되도록 하기 위해 결정화가 필요한 반도체 채널 층에 대응하는 부분에만 열 전이층을 형성한다.  이로써, 게이트 배선과 게이트 전극을 동일 층에 형성할 수 있으므로, 종래 기술에 비해 두 개의 마스크 공정이 줄어든 단순한 공정으로 결정화 박막 트랜지스터 기판을 얻을 수 있다.이상 설명한 내용을 통해 당업자라면 본 발명의 기술사상을 일탈하지 아니하는 범위에서 다양한 변경 및 수정이 가능함을 알 수 있을 것이다.  따라서, 본 발명의 기술적 범위는 명세서의 상세한 설명에 기재된 내용으로 한정되는 것이 아니라 특허 청구의 범위에 의해 정하여져야만 할 것이다.
[ 부호의 설명 ]
TFT: 박막 트랜지스터			G: 게이트 전극S: 소스 전극				D: 드레인 전극A: 반도체 층				n: 오믹층A': 반도체 채널층			n': 오믹 접촉층ESL: 에치 스토퍼 층			ES: 에치 스토퍼GL: 게이트 라인				GP: 게이트 패드GPH: 게이트 패드 콘택홀		GPT: 게이트 패드 단자GH: 게이트 콘택홀			GI: 게이트 절연막DH: 드레인 콘택홀			PXL: 화소 전극DL: 데이터 라인				DP: 데이터 패드DPH: 데이터 패드 콘택홀		DPT: 데이터 패드 단자SUB: 기판					IR: 적외선